(57)【要約】  赤外線吸収ガラスの製造方法は、ガラス組成としてカチオン％表示で５％以上のＰ５＋と、０．５％以上のＣｕ２＋とを含有するガラスを準備する準備工程（ステップＳ１）と、水を用いてガラスを処理する第１処理工程（ステップＳ２）とを備える。赤外線吸収ガラスの製造方法は、ガラスの表面に付着している水をその水と相溶する有機溶剤を用いて希釈又は除去する処理を行う第２処理工程（ステップＳ３）をさらに備える。
2020059431.tif 000002
【特許請求の範囲】
【請求項１】
ガラス組成としてカチオン％表示で５％以上のＰ５＋と、０．５％以上のＣｕ２＋とを含有するガラスを準備する準備工程と、
水を用いて前記ガラスを処理する第１処理工程と、
前記第１処理工程後、前記ガラスの表面に付着している水を前記水と相溶する有機溶剤を用いて希釈又は除去する処理を行う第２処理工程と、を備えることを特徴とする赤外線吸収ガラスの製造方法。
【請求項２】
前記第２処理工程は、前記有機溶剤を含有する処理液に前記ガラスを浸漬する処理液浸漬段階を含むことを特徴とする請求項１に記載の赤外線吸収ガラスの製造方法。
【請求項３】
前記第２処理工程の前記処理液浸漬段階において、前記処理液中の前記ガラスに超音波を照射することを特徴とする請求項２に記載の赤外線吸収ガラスの製造方法。
【請求項４】
前記第２処理工程は、前記有機溶剤を含有する処理液を前記ガラスに噴霧する噴霧段階を含むことを特徴とする請求項１から請求項３のいずれか一項に記載の赤外線吸収ガラスの製造方法。
【請求項５】
前記第１処理工程は、前記ガラスを研磨する研磨段階を含むことを特徴とする請求項１から請求項４のいずれか一項に記載の赤外線吸収ガラスの製造方法。
【請求項６】
前記第１処理工程は、樹脂発泡体を用いて前記ガラスを擦って洗浄する擦り洗浄段階を含むことを特徴とする請求項１から請求項５のいずれか一項に記載の赤外線吸収ガラスの製造方法。
【請求項７】
前記第１処理工程は、水を含有する水系洗浄液に前記ガラスを浸漬して洗浄する浸漬洗浄段階を含むことを特徴とする請求項１から請求項６のいずれか一項に記載の赤外線吸収ガラスの製造方法。
【請求項８】
前記第１処理工程の前記浸漬洗浄段階で用いる前記水系洗浄液は、界面活性剤を含有することを特徴とする請求項７に記載の赤外線吸収ガラスの製造方法。
【請求項９】
前記界面活性剤を含有する前記水系洗浄液のｐＨは、９以上、１３以下の範囲内であることを特徴とする請求項８に記載の赤外線吸収ガラスの製造方法。
【請求項１０】
前記第２処理工程で用いる前記有機溶剤は、前記水よりも揮発性が高いことを特徴とする請求項１から請求項９のいずれか一項に記載の赤外線吸収ガラスの製造方法。
【請求項１１】
前記第１処理工程の後に前記第２処理工程を行う処理操作を複数回繰り返すことを特徴とする請求項１から請求項１０のいずれか一項に記載の赤外線吸収ガラスの製造方法。
【請求項１２】
前記準備工程で準備するガラスは、ガラス組成としてカチオン％表示で、Ｐ５＋：５〜５０％、Ａｌ３＋：２〜３０％、Ｒ＋（但し、Ｒは、Ｌｉ、Ｎａ、及びＫから選ばれる少なくとも一種）：１０〜５０％、Ｒ’２＋（但し、Ｒ’は、Ｍｇ、Ｃａ、Ｓｒ、Ｂａ、及びＺｎから選ばれる少なくとも一種）：２０〜５０％、及びＣｕ２＋：０．５〜１５％を含有し、かつアニオン％表示で、Ｆ−：５〜８０％、及びＯ２−：２０〜９５％を含有することを特徴とする請求項１から請求項１１のいずれか一項に記載の赤外線吸収ガラスの製造方法。
【発明の詳細な説明】
【技術分野】
【０００１】
本発明は、赤外線吸収ガラスの製造方法に関する。
【背景技術】
【０００２】
従来、特許文献１に開示されるように、ガラス組成としてカチオン％表示で５％以上のＰ５＋と、０．５％以上のＣｕ２＋とを含有する赤外線吸収ガラスが知られている。このような赤外線吸収ガラスは、例えば、ＣＣＤ（電荷結合素子）やＣＭＯＳ（相補性金属酸化膜半導体）等の固体撮像素子の視感度を補正するフィルタ用途に用いられる。
【先行技術文献】
【特許文献】
【０００３】
【特許文献１】特開２０１６−１９９４３０号公報
【発明の概要】
【発明が解決しようとする課題】
【０００４】
上記のような赤外線吸収ガラスは、ガラス組成としてカチオン％表示で５％以上のＰ５＋と、０．５％以上のＣｕ２＋とを含有するガラスを準備し、このガラスに研磨、洗浄等の処理を施すことで得られる。【０００５】
ここで、上記のようなＰ５＋を主成分とするガラス組成のガラスは、ＳｉＯ２を主成分とするガラス等に比べて耐水性が極めて低いため、研磨や洗浄等の処理で付着した水により濡れた状態でガラスを放置すると、ガラスが脆化する等、十分なガラスの品位を維持できなくなるおそれがあった。【０００６】
本発明は、こうした実情に鑑みてなされたものであり、その目的は、品位の低下を抑えることのできる赤外線吸収ガラスの製造方法を提供することにある。
【課題を解決するための手段】
【０００７】
上記課題を解決する赤外線吸収ガラスの製造方法は、ガラス組成としてカチオン％表示で５％以上のＰ５＋と、０．５％以上のＣｕ２＋とを含有するガラスを準備する準備工程と、水を用いて前記ガラスを処理する第１処理工程と、前記第１処理工程後、前記ガラスの表面に付着している水を前記水と相溶する有機溶剤を用いて希釈又は除去する処理を行う第２処理工程と、を備える。【０００８】
この方法によれば、第１処理工程の後にガラスの表面に付着している水を、第２処理工程において有機溶剤を用いて希釈又は除去することにより、ガラスの表面と水との接触を要因としたガラスの脆化を抑えることができる。【０００９】
上記赤外線吸収ガラスの製造方法において、前記第２処理工程は、前記有機溶剤を含有する処理液に前記ガラスを浸漬する処理液浸漬段階を含むことが好ましい。
この方法によれば、ガラスの表面に付着している水を速やかに希釈又は除去することができる。【００１０】
上記赤外線吸収ガラスの製造方法において、前記第２処理工程の前記処理液浸漬段階において、前記処理液中の前記ガラスに超音波を照射することが好ましい。
この方法によれば、処理液浸漬段階を利用してガラスの清浄性をより高めることができる。【００１１】
上記赤外線吸収ガラスの製造方法において、前記第２処理工程は、前記有機溶剤を含有する処理液を前記ガラスに噴霧する噴霧段階を含むことが好ましい。
この方法によれば、例えば、有機溶剤の使用量を抑えることが可能となる。【００１２】
上記赤外線吸収ガラスの製造方法において、前記第１処理工程は、前記ガラスを研磨する研磨段階を含むことが好ましい。
この方法によれば、表面の平滑性を高めた赤外線吸収ガラスを得ることができる。【００１３】
上記赤外線吸収ガラスの製造方法において、前記第１処理工程は、樹脂発泡体を用いて前記ガラスを擦って洗浄する擦り洗浄段階を含むことが好ましい。
この方法によれば、ガラスの表面に付着した異物を容易に除去することができるため、ガラスの清浄性を容易に高めることができる。【００１４】
上記赤外線吸収ガラスの製造方法において、前記第１処理工程は、水を含有する水系洗浄液に前記ガラスを浸漬して洗浄する浸漬洗浄段階を含むことが好ましい。
この方法によれば、水系洗浄液を用いてガラスの清浄性を容易に高めることができる。【００１５】
上記赤外線吸収ガラスの製造方法において、前記第１処理工程の前記浸漬洗浄段階で用いる前記水系洗浄液は、界面活性剤を含有することが好ましい。
この方法によれば、界面活性剤の洗浄作用を利用してガラスの表面の清浄性をさらに容易に高めることができる。【００１６】
上記赤外線吸収ガラスの製造方法において、前記界面活性剤を含有する前記水系洗浄液のｐＨは、９以上、１３以下の範囲内であることが好ましい。
この方法によれば、例えば、ガラスの脆化を抑え、かつガラスの洗浄性を高めることが可能となる。【００１７】
上記赤外線吸収ガラスの製造方法において、前記第２処理工程で用いる前記有機溶剤は、前記水よりも揮発性が高いことが好ましい。
この方法によれば、例えば、ガラスを速やかに乾燥することが可能となる。【００１８】
上記赤外線吸収ガラスの製造方法において、前記第１処理工程の後に前記第２処理工程を行う処理操作を複数回繰り返してもよい。
この方法によれば、例えば、より高度なガラスの処理に対応することができる。【００１９】
上記赤外線吸収ガラスの製造方法において、前記準備工程で準備するガラスは、ガラス組成としてカチオン％表示で、Ｐ５＋：５〜５０％、Ａｌ３＋：２〜３０％、Ｒ＋（但し、Ｒは、Ｌｉ、Ｎａ、及びＫから選ばれる少なくとも一種）：１０〜５０％、Ｒ’２＋（但し、Ｒ’は、Ｍｇ、Ｃａ、Ｓｒ、Ｂａ、及びＺｎから選ばれる少なくとも一種）：２０〜５０％、及びＣｕ２＋：０．５〜１５％を含有し、かつアニオン％表示で、Ｆ−：５〜８０％、及びＯ２−：２０〜９５％を含有することが好ましい。
【発明の効果】
【００２０】
本発明によれば、赤外線吸収ガラスの品位の低下を抑えることができる。
【図面の簡単な説明】
【００２１】
【図１】実施形態における赤外線吸収ガラスの製造方法を示すフロー図である。
【図２】赤外線吸収ガラスの製造方法の第１処理工程を示すフロー図である。
【図３】赤外線吸収ガラスの製造方法の第２処理工程を示すフロー図である。
【図４】変更例における赤外線吸収ガラスの製造方法を示すフロー図である。
【発明を実施するための形態】
【００２２】
以下、赤外線吸収ガラスの製造方法の実施形態について図面を参照して説明する。
図１に示すように、赤外線吸収ガラスの製造方法は、ガラス組成としてカチオン％表示で５％以上のＰ５＋と、０．５％以上のＣｕ２＋とを含有するガラスを準備する準備工程（ステップＳ１）と、水を用いてガラスを処理する第１処理工程（ステップＳ２）とを備えている。赤外線吸収ガラスの製造方法は、ステップＳ２の第１処理工程後、ガラスの表面に付着している水をその水と相溶する有機溶剤を用いて希釈又は除去する処理を行う第２処理工程（ステップＳ３）をさらに備えている。
【００２３】
まず、ステップＳ１の準備工程について説明する。
ステップＳ１の準備工程で準備するガラスの中でも、ガラス組成としてカチオン％表示で、Ｐ５＋：５〜５０％、Ａｌ３＋：２〜３０％、Ｒ＋（但し、Ｒは、Ｌｉ、Ｎａ、及びＫから選ばれる少なくとも一種）：１０〜５０％、Ｒ’２＋（但し、Ｒ’は、Ｍｇ、Ｃａ、Ｓｒ、Ｂａ、及びＺｎから選ばれる少なくとも一種）：１０〜５０％、及びＣｕ２＋：０．５〜１５％を含有し、かつアニオン％表示で、Ｆ−：５〜８０％、及びＯ２−：２０〜９５％を含有するガラスが好ましい。
【００２４】
より好ましいガラスの具体例としては、ガラス組成としてカチオン％表示で、Ｐ５＋：４０〜５０％、Ａｌ３＋：７〜１２％、Ｋ＋：１５〜２５％、Ｍｇ２＋：３〜１２％、Ｃａ２＋：３〜６％、Ｂａ２＋：７〜１２％、Ｃｕ２＋：１〜１５％を含有し、かつアニオン％表示で、Ｆ−：５〜８０％、及びＯ２−：２０〜９５％を含有するガラス（リン酸塩ガラス）が挙げられる。
【００２５】
より好ましいガラスの他の具体例としては、ガラス組成としてカチオン％表示で、Ｐ５＋：２０〜３５％、Ａｌ３＋：１０〜２０％、Ｌｉ＋：２０〜３０％、Ｎａ＋：０〜１０％、Ｍｇ２＋：１〜８％、Ｃａ２＋：３〜１３％、Ｓｒ２＋：２〜１２％、Ｂａ２＋：２〜８％、Ｚｎ２＋：０〜５％、及びＣｕ２＋：０．５〜５％を含有し、かつアニオン％表示で、Ｆ−：３０〜６５％、及びＯ２−：３５〜７５％を含有するガラス（フツリン酸ガラス）が挙げられる。
【００２６】
より好ましいガラスの他の具体例としては、ガラス組成としてカチオン％表示で、Ｐ５＋：３５〜４５％、Ａｌ３＋：８〜１２％、Ｌｉ＋：２０〜３０％、Ｍｇ２＋：１〜５％、Ｃａ２＋：３〜６％、Ｂａ２＋：４〜８％、及びＣｕ２＋：１〜６％を含有し、かつアニオン％表示で、Ｆ−：１０〜２０％、及びＯ２−：７５〜９５％を含有するガラス（フツリン酸ガラス）が挙げられる。
【００２７】
より好ましい他のガラスの具体例としては、ガラス組成としてカチオン％表示で、Ｐ５＋：３０〜４５％、Ａｌ３＋：１５〜２５％、Ｌｉ＋：１〜５％、Ｎａ＋：７〜１３％、Ｋ＋：０．１〜５％、Ｍｇ２＋：１〜８％、Ｃａ２＋：３〜１３％、Ｂａ２＋：６〜１２％、Ｚｎ２＋：０〜７％、及びＣｕ２＋：１〜５％を含有し、かつアニオン％表示で、Ｆ−：３０〜４５％、及びＯ２−：５０〜７０％を含有するガラス（フツリン酸ガラス）が挙げられる。
【００２８】
ガラスは、板状であることが好ましい。板状のガラスの厚さは、０．４ｍｍ以下であることが好ましく、より好ましくは０．３ｍｍ以下であり、さらに好ましくは０．０２ｍｍ以上、０．２ｍｍ以下の範囲内である。
【００２９】
ガラスは、ガラス原料の溶解、清澄、撹拌等の工程によって得られた溶融ガラスを周知の方法で成形することで得られる。ガラスは、溶融ガラスから成形したガラスインゴットを切断する方法や、オーバーフローダウンドロー法、ダウンドロー法（スロットダウン法、リドロー法等）、フロート法等の成形法を用いて得ることができる。
【００３０】
次に、ステップＳ２の第１処理工程について説明する。
図２に示すように、本実施形態におけるステップＳ２の第１処理工程は、ガラスを研磨する研磨段階（ステップＳ２Ａ）を含む。ステップＳ２Ａの研磨段階では、例えば、水系の研磨液と研磨パッドとを用いる周知の研磨方法により行うことができる。ステップＳ２Ａの研磨段階における研磨は、研磨テープを走行または往復動させる研磨方法により行ってもよい。ステップＳ２Ａの研磨段階における研磨は、化学研磨、機械研磨、及び化学機械研磨のいずれであってもよい。また、ステップＳ２Ａの研磨段階における研磨は、粗研磨（ラップ研磨）であってもよいし、精密研磨（仕上研磨、鏡面研磨）であってもよい。また、ステップＳ２Ａの研磨段階は、板状のガラスの表面を研磨する表面研磨でもよいし、板状のガラスの端面を研磨する端面研磨であってもよい。
【００３１】
本実施形態におけるステップＳ２の第１処理工程は、水を含有する水系洗浄液にガラスを浸漬して洗浄する浸漬洗浄段階（ステップＳ２Ｂ）をさらに含む。水系洗浄液は、水のみから構成してもよいし、界面活性剤を含有させてもよい。水系洗浄液に含有させる界面活性剤としては、例えば、アニオン性界面活性剤、カチオン性界面活性剤、両性界面活性剤、及びノニオン性界面活性剤があげられる。界面活性剤を含有する水系洗浄液のｐＨは、９以上、１３以下の範囲内であることが好ましい。水系洗浄液のｐＨは、２０℃で測定される値である。水系洗浄液のｐＨは、必要に応じてｐＨ調整剤（無機又は有機アルカリ、無機又は有機酸等）や緩衝剤を用いて調整することができる。水系洗浄液中の界面活性剤の含有量は、１質量％以上、５質量％以下の範囲内であることが好ましい。この場合、界面活性剤の洗浄作用を高め、かつガラスの表面に残留する界面活性剤を削減することができる。ステップＳ２Ｂの浸漬洗浄段階において、ガラスは、例えば単数又は複数枚が治具に縦姿勢で支持された状態で、水系洗浄液で満たされた洗浄槽内に浸漬される。なお、ガラスは、横姿勢で支持された状態で、洗浄槽内に浸漬されてもよい。ステップＳ２Ｂの浸漬洗浄段階で用いる水系洗浄液の温度は、例えば１〜９０℃であり、好ましくは５〜５０℃、より好ましくは１０〜４０℃である。また、ステップＳ２Ｂの浸漬洗浄段階における浸漬時間は、例えば１〜１０分であり、好ましくは１〜５分、より好ましくは１〜３分である。
【００３２】
ここで、水系洗浄液に浸漬されているガラスは、水を要因とした脆化が進行し易い状態であり、この状態のガラスに超音波を照射すると、ガラスにエロージョン（壊食）が発生し易くなる。このようなエロージョンの発生を抑えるという観点から、ステップＳ２Ｂの浸漬洗浄段階における洗浄は、ガラスに超音波を照射しない洗浄であることが好ましい。
【００３３】
本実施形態におけるステップＳ２の第１処理工程は、樹脂発泡体を用いてガラスを擦って洗浄する擦り洗浄段階（ステップＳ２Ｃ）をさらに含む。ステップＳ２Ｃの擦り洗浄段階で用いる樹脂発泡体の樹脂としては、例えば、ポリビニルアルコール樹脂、ポリウレタン樹脂、ポリオレフィン樹脂、メラミン樹脂等が挙げられる。
【００３４】
ステップＳ２Ｃの擦り洗浄段階は、上記樹脂からなる回転パッドや、回転ローラをガラスの主面に押し当てることにより実施されてもよいし、作業者による手作業で実施されてもよい。
【００３５】
次に、ステップＳ３の第２処理工程について説明する。
ステップＳ３の第２処理工程で用いる上記有機溶剤としては、例えば、アルコール、ケトン、エーテル等が挙げられる。有機溶剤の中でも、水よりも揮発性が高い有機溶剤であることが好ましく、より好ましくは炭素数１〜３の一価アルコールであり、さらに好ましくはイソプロピルアルコールである。
【００３６】
図３に示すように、本実施形態におけるステップＳ３の第２処理工程は、有機溶剤を含有する処理液にガラスを浸漬する処理液浸漬段階（ステップＳ３Ａ）を含む。ステップＳ３Ａの処理液浸漬段階で用いる処理液は、有機溶剤を主成分とし、有機溶剤と相溶する水等をさらに含有していてもよい。ステップＳ３Ａの処理液浸漬段階で用いる処理液中の有機溶剤の含有量は、５０質量％以上であることが好ましく、より好ましくは７０質量％以上であり、さらに好ましくは９０質量％以上である。この処理液中の有機溶剤の含有量を高めることで、ガラスの脆化をより抑えることができる。ステップＳ３Ａの処理液浸漬段階で用いる処理液の温度は、例えば１〜９０℃であり、好ましくは５〜５０℃、より好ましくは１０〜４０℃である。また、ステップＳ３Ａの処理液浸漬段階における浸漬時間は、例えば１〜１０分であり、好ましくは１〜５分、より好ましくは１〜３分である。
【００３７】
ステップＳ３Ａの処理液浸漬段階において、ガラスは、例えば単数又は複数枚が治具に縦姿勢で支持された状態で、処理液で満たされた処理槽内に浸漬される。なお、ガラスは、横姿勢で支持された状態で、処理槽内に浸漬されてもよい。
【００３８】
ステップＳ３Ａの処理液浸漬段階では、処理液中のガラスに超音波を照射することが好ましい。このステップＳ３Ａの処理液浸漬段階では、周知の超音波洗浄装置を用いることができる。
【００３９】
本実施形態におけるステップＳ３の第２処理工程は、有機溶剤を含有する処理液をガラスに噴霧する噴霧段階（ステップＳ３Ｂ）をさらに含む。ステップＳ３Ｂの噴霧段階で用いる処理液は、有機溶剤を主成分とし、有機溶剤と相溶する水等をさらに含有していてもよい。
【００４０】
ステップＳ３Ｂの噴霧段階で用いる処理液中の有機溶剤の含有量は、ステップＳ３Ａの処理液浸漬段階で用いる処理液中の有機溶剤の含有量よりも高いことが好ましい。ステップＳ３Ｂの噴霧段階で用いる処理液中の有機溶剤の含有量は、９０質量％以上であることが好ましく、より好ましくは９５質量％以上である。この処理液中の有機溶剤の含有量を高めることで、ガラスの脆化をより抑えることができる。また、有機溶剤として、水よりも揮発性の高い有機溶剤を用いた場合、ガラスを速やかに乾燥することもできる。すなわち、ステップＳ３の第２処理工程における最終段階（検査に供する赤外線吸収ガラスを得る段階）では、ガラスの脆化をより抑え、かつガラスの表面を速やかに乾燥するという観点から、水よりも揮発性の高い有機溶剤を９０質量％以上含有する処理液を用いることが好ましい。
【００４１】
上述したステップＳ３Ｂの噴霧段階では、一流体噴霧ノズルや二流体噴霧ノズルを用いることができる。ステップＳ３Ｂの噴霧段階において、ガラスは、例えば単数又は複数枚が治具に縦姿勢で支持された状態で、ガラスの両主面に処理液が噴霧される。なお、ガラスは、横姿勢で支持された状態で、ガラスの両主面に処理液が噴霧されてもよい。ステップＳ３Ｂの噴霧段階における噴霧雰囲気の温度は、例えば１〜９０℃であり、好ましくは５〜５０℃、より好ましくは１０〜４０℃である。また、ステップＳ３Ｂの噴霧段階における噴霧時間は、例えば１〜１０分であり、好ましくは１〜５分、より好ましくは１〜３分である。
【００４２】
なお、赤外線吸収ガラスの製造方法において、上述した第１処理工程の後に第２処理工程を行う処理操作を複数回繰り返してもよい。すなわち、赤外線吸収ガラスの製造方法において、第１処理工程と第２処理工程とを１回の処理操作として、この処理操作を２回以上行うこともできる。
【００４３】
赤外線吸収ガラスの製造方法によって得られた赤外線吸収ガラスは、表面における異常（傷等）の有無についての検査が行われた後、梱包された状態で出荷される。
赤外線吸収ガラスの製造方法によって得られたガラスは、例えば、ＣＣＤ（電荷結合素子）やＣＭＯＳ（相補性金属酸化膜半導体）等の固体撮像素子の視感度を補正するフィルタ用途に好適に用いることができる。
【００４４】
次に、本実施形態の作用及び効果について説明する。
（１）赤外線吸収ガラスの製造方法は、ステップＳ１の準備工程と、ステップＳ２の第１処理工程と、ステップＳ３の第２処理工程とを備えている。
【００４５】
この方法によれば、ステップＳ２の第１処理工程の後にガラスの表面に付着している水を、ステップＳ２の第２処理工程において有機溶剤を用いて希釈又は除去することにより、ガラスの表面と水との接触を要因としたガラスの脆化を抑えることができる。従って、赤外線吸収ガラスの品位の低下を抑えることができる。
【００４６】
（２）赤外線吸収ガラスの製造方法において、ステップＳ３の第２処理工程は、ステップＳ３Ａの処理液浸漬段階を含むことが好ましい。この場合、ガラスの表面に付着している水を速やかに希釈又は除去することができる。
【００４７】
（３）ステップＳ３の第２処理工程がステップＳ３Ａの処理液浸漬段階を含む場合、ステップＳ３Ａの処理液浸漬段階では、処理液中のガラスに超音波を照射することが好ましい。この場合、ステップＳ３Ａの処理液浸漬段階を利用してガラスの清浄性をより高めることができる。
【００４８】
（４）赤外線吸収ガラスの製造方法において、ステップＳ３の第２処理工程は、ステップＳ３Ｂの噴霧段階を含むことが好ましい。この場合、例えば、有機溶剤の使用量を抑えることが可能となる。
【００４９】
（５）赤外線吸収ガラスの製造方法において、ステップＳ２の第１処理工程は、ステップＳ２Ａの研磨段階を含むことが好ましい。この場合、表面の平滑性を高めた赤外線吸収ガラスを得ることができる。
【００５０】
（６）赤外線吸収ガラスの製造方法において、ステップＳ２の第１処理工程は、ステップＳ２Ｃの擦り洗浄段階を含むことが好ましい。この場合、ガラスの表面に付着した異物を容易に除去することができるため、ガラスの清浄性を容易に高めることができる。
【００５１】
（７）赤外線吸収ガラスの製造方法において、ステップＳ２の第１処理工程は、ステップＳ２Ｂの浸漬洗浄段階を含むことが好ましい。この場合、水系洗浄液を用いてガラスの清浄性を容易に高めることができる。
【００５２】
（８）ステップＳ２Ｂの浸漬洗浄段階で用いる水系洗浄液は、界面活性剤を含有することが好ましい。この場合、界面活性剤の洗浄作用を利用してガラスの表面の清浄性をさらに容易に高めることができる。
【００５３】
（９）ステップＳ２Ｂの浸漬洗浄段階で界面活性剤を含有する水系洗浄液を用いる場合、水系洗浄液のｐＨは、９以上、１３以下の範囲内であることが好ましい。この場合、例えば、ガラスの脆化を抑え、かつガラスの洗浄性を高めることが可能となる。
【００５４】
（１０）ステップＳ３の第２処理工程で用いる有機溶剤は、水よりも揮発性が高いことが好ましい。この場合、例えば、ガラスを速やかに乾燥することが可能となる。
なお、ステップＳ３Ａの処理液浸漬段階で用いる有機溶剤と、ステップＳ３Ｂの噴霧段階で用いる有機溶剤とは、同じ種類であってもよいし、互いに異なる種類であってもよい。例えば、ステップＳ３Ａの処理液浸漬段階では、水よりも揮発性の低い有機溶剤を用いるとともに、ステップＳ３Ｂの噴霧段階では、水よりも揮発性が高い有機溶剤を用いることもできる。
【００５５】
（１１）赤外線吸収ガラスの製造方法において、ステップＳ２の第１処理工程の後にステップＳ３の第２処理工程を行う処理操作を複数回繰り返してもよい。この場合、例えば、ステップＳ２Ａの研磨段階を複数回行うことで、より高度なガラスの処理に対応することができる。また、第１の処理操作の終了後から、次に行う第２の処理操作の開始時までの時間を延長したとしても、ガラスの脆化が抑えられるため、工程間の待機時間を確保することができる等、赤外線吸収ガラスの製造工程の自由度を高めることができる。
【００５６】
（変更例）
本実施形態は、以下のように変更して実施することができる。本実施形態及び以下の変更例は、技術的に矛盾しない範囲で互いに組み合わせて実施することができる。
【００５７】
・赤外線吸収ガラスの製造方法において、ステップＳ２の第１処理工程を少なくとも一つの段階から構成することもできる。また、ステップＳ２の第１処理工程は、例えば、水を噴射するシャワーノズルを用いてガラスを洗浄するシャワー洗浄段階等を含む工程に変更することもできる。このようなステップＳ２の第１処理工程は、ステップＳ２Ａの研磨段階、ステップＳ２Ｂの浸漬洗浄段階、ステップＳ２Ｃの擦り洗浄段階、及び上記シャワー洗浄段階の少なくとも一つの段階を含むことが好ましい。
【００５８】
・赤外線吸収ガラスの製造方法において、ステップＳ３の第２処理工程を少なくとも一つの段階から構成することもできる。また、ステップＳ３の第２処理工程は、例えば、有機溶剤を含有する処理液を噴射するシャワーノズルを用いて処理液をガラスに供給する処理液供給段階等を含む工程に変更することもできる。このようなステップＳ３の第２処理工程は、ステップＳ３Ａの処理液浸漬段階、ステップＳ３Ｂの噴霧段階、及び上記処理液供給段階の少なくとも一つの段階を含むことが好ましい。
【００５９】
・ステップＳ２の第１処理工程において、ステップＳ２Ｂの浸漬洗浄段階と、ステップＳ２Ｃの擦り洗浄段階との順序を入れ替えてもよい。
・ステップＳ２の第１処理工程又はステップＳ３の第２処理工程において、同じ段階を複数回繰り返してもよい。例えば、ステップＳ２Ｂの浸漬洗浄段階では、浸漬用の槽を複数準備し、その複数の槽にガラスを順次浸漬することで、ステップＳ２Ｂの浸漬洗浄段階を複数回繰り返すことができる。この場合、複数の槽中の水系洗浄液の組成は、同じ組成であってもよいし、互いに異なる組成であってもよい。例えば、ステップＳ３Ａの処理液浸漬段階についても、浸漬用の槽を複数準備し、その複数の槽にガラスを順次浸漬することで、ステップＳ３Ａの処理液浸漬段階を複数回繰り返すことができる。この場合についても、複数の槽中の処理液の組成は、同じ組成であってもよいし、互いに異なる組成であってもよい。
【００６０】
・上述したステップＳ３の第２処理工程の後、図４に示すようにステップＳ４のエッチング工程の処理をさらに実施しても良い。ステップＳ４のエッチング工程は、例えば、ガラスをエッチング液に浸漬することで行われる。エッチング液としては、例えば、Ｎａ、Ｋなどのアルカリ成分や、トリエタノールアミン、ベンジルアルコール又はグリコールなどの界面活性剤、および水又はアルコールなどを含有する洗剤を使用できる。このエッチング液には、例えば、フッ酸、塩酸等を低濃度でさらに添加しても良い。本発明のステップＳ１〜Ｓ３の処理を経たガラスはエロージョンや脆化が生じ難いため、ステップＳ４のエッチング工程で破損や穴欠陥が生じ難く、高い品位のガラスを得られる。
【００６１】
・ステップＳ４のエッチング工程の処理後、ガラスに対してさらに水による洗浄を行うことが好ましい。また、洗浄の後、再度、ステップＳ３の第２処理工程の処理を実行しても良い。このような構成によれば、ステップＳ４のエッチング工程においてガラスに付着したエッチング液を好適に除去し、且つ、残留水分によるガラスの脆化を抑制できる。
【００６２】
本開示には以下の構成が含まれる。
［付記１］
非限定的な例に従う赤外線吸収ガラスの製造方法は、
カチオン％表示で５％以上のＰ５＋と０．５％以上のＣｕ２＋とを含有する例えばガラス板からなる基材を準備する工程と、
水を用いて前記基材を処理する工程と、
前記基材を処理する工程の後、前記基材の表面に付着している水を、水と相溶する有機溶剤を用いて希釈又は除去する工程と
を備える。
【００６３】
［付記２］
非限定的な例において、前記基材の表面の水を希釈又は除去する工程は、前記有機溶剤を含有する処理液に前記基材を浸漬することを含む。
【００６４】
［付記３］
非限定的な例において、前記処理液への前記基材の浸漬の際、前記処理液中の前記基材には超音波が照射される。
【００６５】
［付記４］
非限定的な例において、前記基材の表面の水を希釈又は除去する工程は、前記有機溶剤を含有する処理液を前記基材に噴霧することを含む。
【００６６】
［付記５］
非限定的な例において、前記基材を処理する工程は、前記基材を研磨することを含む。
［付記６］
非限定的な例において、前記基材を処理する工程は、樹脂発泡体を用いて前記基材を擦って洗浄することを含む。
【００６７】
［付記７］
非限定的な例において、前記基材を処理する工程は、水系洗浄液に前記基材を浸漬して洗浄することを含む。
【００６８】
［付記８］
非限定的な例において、前記水系洗浄液は界面活性剤を含有する。
［付記９］
非限定的な例において、前記水系洗浄液のｐＨは９〜１３である。
【００６９】
［付記１０］
非限定的な例において、前記有機溶剤は水と比べて高い揮発性を有する。
［付記１１］
非限定的な例において、前記基材を処理する工程及びその後に前記基材の表面の水を希釈又は除去する工程は、複数回にわたって繰り返し行われる。
【００７０】
［付記１２］
非限定的な例において、前記基材は、カチオン％表示で５〜５０％のＰ５＋と２〜３０％のＡｌ３＋と１０〜５０％のＲ＋（但し、Ｒは、Ｌｉ、Ｎａ、及びＫから選ばれる少なくとも一種）と２０〜５０％のＲ’２＋（但し、Ｒ’は、Ｍｇ、Ｃａ、Ｓｒ、Ｂａ、及びＺｎから選ばれる少なくとも一種）と０．５〜１５％のＣｕ２＋とを含有し、かつアニオン％表示で５〜８０％のＦ−と２０〜９５％のＯ２−とを含有する。
【図１】
2020059431.tif 000003
【図２】
2020059431.tif 000004
【図３】
2020059431.tif 000005
【図４】
2020059431.tif 000006
【国際調査報告】
2020059431.tif 000007
2020059431.tif 000008
2020059431.tif 000009
2020059431.tif 000010